ХАРАКТЕРИСТИКИ РЕГУЛИРУЕМЫХ АДСОРБЕНТОВ ДЛЯ ИЗБИРАТЕЛЬНОГО ПО СКОРОСТИ ОТДЕЛЕНИЯ АЗОТА ОТ МЕТАНА

2
2
1. Способ адсорбции при переменном давлении для кинетического отделения N от подаваемого потока, содержащего по меньшей мере метан и N, причем указанный способ включает подачу подаваемого потока в адсорбирующий слой, содержащий адсорбент, выбранный из цеолита A, шабазита, морденита, клиноптилолита, ZSM-5 или их комбинаций, причем указанный адсорбент, характеризующийся
2
скоростью адсорбции по меньшей мере 0,0015 ммоль/г/мин для N по результатам измерения способом TGA, и
2
скоростью адсорбции метана, которая составляет от 1/6 до 1/10 000 от скорости адсорбции N адсорбента по результатам измерения способом TGA,
2
и извлечение потока продукта, содержащего указанный по меньшей мере метановый газ со сниженным уровнем N.
2
2. Способ по п. 1, в котором адсорбент имеет скорость адсорбции по меньшей мере 0,009 ммоль/г/мин для примеси N2 по результатам измерения способом TGA и скорость адсорбции метана, составляющую от 1/10 до 1/1000 от скорости адсорбции Nпо результатам измерения способом TGA.
4
3. Способ по п. 1, в котором указанный адсорбент представляет собой цеолит, в котором проведена замена катионами, с заменой по меньшей мере одним катионом, выбранным из Li, Na, K, Mg, Ca, Sr, Ba, Cu, Ag, Zn, NH+ и их комбинаций или смесей.
4. Способ по п. 1, в котором указанный адсорбент представляет собой цеолит А.
5. Способ по п. 2, в котором подаваемый поток, который может содержать дополнительные газообразные вещества, такие как этан, пропан, бутан и углеводороды с более чем 4 атомами углерода, и способ может включать стадию удаления указанных углеводородов адсорбентами.
6. Способ по п. 2, в котором подаваемый поток, который может содержать дополнительные газообразные вещества, такие как вода, диоксид углерода или сера, и способ может включать стадию удаления указанных веществ адсорбентами.
2
7. Адсорбент для кинетического отделения примеси N от подаваемого потока, содержащего по меньшей мере газообразные метан и азот, причем указанный адсорбент выбран из цеолита A, шабазита, морденита, клиноптилолита, ZSM-5 или их комбинаций и причем указанный адсорбент характеризуется:
2
скоростью адсорбции по меньшей мере 0,0015 ммоль/г/мин для N по результатам измерения способом TGA, и
2
скоростью адсорбции метана, которая составляет 1/6 или менее от скорости адсорбции N адсорбентом по результатам измерения способом TGA.
2
2
8. Адсорбент по п. 7, причем адсорбент имеет скорость адсорбции по меньшей мере 0,009 ммоль/г/мин для указанного N по результатам измерения способом TGA и скорость адсорбции метана, составляющую от 1/10 или менее от скорости адсорбции N по результатам измерения способом TGA.
4
9. Адсорбент по п. 7, причем указанный адсорбент представляет собой цеолит, в котором проведена замена катионами, с заменой по меньшей мере одним катионом, выбранным из Li, Na, K, Mg, Ca, Sr, Ba, Cu, Ag, Zn, NH+ и их комбинаций или смесей.
10. Адсорбент по п. 7, причем указанный адсорбент представляет собой цеолит А.